СПОСОБ ПОЛУЧЕНИЯ АНГИДРИТОВОГО ВЯЖУЩЕГО

1. Способ получения ангидритового вяжущего, включающий измельчение и загрузку на конвейерную решетку гипсового камня и его обжиг в слое путем просасывания через слой горячих газов от сжигания топлива и последующий тонкий помол обожженного продукта, отличающийся тем, что гипсовый камень предварительно разбавляют 5-10% известняка и измельчают до порошкообразного состояния, смесь увлажняют с получением гранул размером 6-8 мм, после чего подвергают погоризонтному обжигу на конвейерной решетке, на которую для защиты колосников решетки от расплавлении предварительно укладывают «подстил» в виде слоя из обожженных гранул толщиной 40-60 мм.
3
2
3
2
2. Способ по п.1, отличающийся тем, что для обжига поверхностных горизонтов используют факельно-слоевой режим сжигания газового топлива с коэффициентом расхода воздуха, равным 1,0-1,05, и интенсивностью нагрева I=10-20×10 кДж/(ммин), а для обжига средних и нижних горизонтов применяют слоевое сжигание газового топлива с коэффициентом расхода воздуха а=2,5-3,0 и интенсивностью нагрева I=1-5×10 кДж/(ммин).
3. Способ по п.1, отличающийся тем, что в смесь гипсового камня и известняка вводят 5-8% короткопламенного твердого топлива, например нефтекокса, измельченного до среднего размера частиц 0,3-0,5 мм;
4. Способ по п.1 или 3, отличающийся тем, что поверх «подстила» на конвейерную решетку укладывают слой гранул из цементной сырьевой смеси и твердого топлива, а поверх его - слой гранул из смеси гипсового камня и твердого топлива при соотношении высоты слоев 1:1-1,2, причем продукты обжига этих смесей измельчают совместно с дополнительным введением 10-12%-ной комплексной добавкой, состоящей из 1 части пластификатора и 9 частей кремнеземистого компонента, например микрокремнезема или кислой золы ТЭС.